(57)【要約】【課題】ゾーンメルト法に類似する方法を不純物含有の液状アルミニウムに対して実施できるため、簡易な装置で高純度のアルミニウムを精製することができるアルミニウム精製方法、及び精製装置を提供するものである。【解決手段】本発明に係るアルミニウム精製方法は、坩堝内に不純物含有の液状アルミニウムを母液として収容し、前記母液を前記坩堝の下部側から上部側にかけて順次結晶許容温度未満とすることで、前記坩堝の下部側から上部側にかけてアルミニウム結晶を晶出させながら固体塊を成長させ、前記坩堝内で晶出成長したアルミニウム棒状結晶体を前記坩堝から抜去し、該棒状結晶体の両端部側に形成された不純物濃縮部を切削除去、することを特徴とする。【選択図】図３
2014227586.tif 000002
【特許請求の範囲】
【請求項１】
坩堝内に不純物含有の液状アルミニウムを母液として収容し、前記母液を前記坩堝の下部側から上部側にかけて順次結晶許容温度未満とすることで、前記坩堝の下部側から上部側にかけてアルミニウム結晶を晶出させながら固体塊を成長させ、前記坩堝内で晶出成長したアルミニウム棒状結晶体を前記坩堝から抜去し、該棒状結晶体の両端部側に形成された不純物濃縮部を切削除去、することを特徴とするアルミニウム精製方法。
【請求項２】
前記アルミニウム棒状結晶体に成長するまでの処理を少なくとも二回以上繰り返すことを特徴とする請求項１に記載のアルミニウム精製方法。
【請求項３】
前記母液に前記坩堝の下部側から上部側にかけて高温となる略一定の温度勾配を与えつつ前記母液を前記坩堝の下部側から上部側にかけて順次結晶許容温度未満とすることを特徴とする請求項１又は請求項２に記載のアルミニウム精製方法。
【請求項４】
前記坩堝の下部側から上部側にかけて凝固と溶解を繰り返すように順次結晶許容温度の上下の加熱を繰り返しながら順次結晶許容温度未満とすることを特徴とする請求項１又は請求項２に記載のアルミニウム精製方法。
【請求項５】
坩堝内に不純物含有の液状アルミニウムを母液として収容し、前記母液を前記坩堝の上部側から下部側にかけて順次結晶許容温度未満とすることで、前記坩堝の上部側から下部側にかけてアルミニウム結晶を晶出させながら固体塊を成長させ、前記坩堝内で晶出成長したアルミニウム棒状結晶体を前記坩堝から抜去し、該棒状結晶体の両端部側に形成された不純物濃縮部を切削除去、することを特徴とするアルミニウム精製方法。
【請求項６】
前記アルミニウム棒状結晶体に成長するまでの処理を少なくとも二回以上繰り返すことを特徴とする請求項５に記載のアルミニウム精製方法。
【請求項７】
前記母液に前記坩堝の上部側から下部側にかけて高温となる略一定の温度勾配を与えつつ前記母液を前記坩堝の上部側から下部側にかけて順次結晶許容温度未満とすることを特徴とする請求項５又は請求項６に記載のアルミニウム精製方法。
【請求項８】
前記坩堝の上部側から下部側にかけて凝固と溶解を繰り返すように順次結晶許容温度の上下の加熱を繰り返しながら順次結晶許容温度未満とすることを特徴とする請求項５又は請求項６に記載のアルミニウム精製方法。
【請求項９】
前記坩堝の上部側から下部側にかけて支持体を起点としてアルミニウム結晶を晶出させながら固体塊を成長させることを特徴とする請求項５から請求項８のいずれか1項に記載のアルミニウム精製方法。
【請求項１０】
前記坩堝を上方に移動させながら固体塊を成長させることを特徴とする請求項９に記載のアルミニウム精製方法。
【請求項１１】
前記支持体を冷却しながらアルミニウム結晶を晶出させ固体塊を成長させることを特徴とする請求項９又は請求項１０に記載のアルミニウム精製方法。
【請求項１２】
母液が収容される坩堝と、
前記坩堝を収容する上下方に移動自在のジャケットと、
前記ジャケットを収容する鉛直方向で個々に温度制御可能な複数の発熱体を内周に備えた垂直炉と、
を備えたことを特徴とするアルミニウム精製装置。
【請求項１３】
前記坩堝と前記ジャケットは上部開口の略円筒状であり、
前記発熱体は前記垂直炉の内周において前記ジャケットを囲繞するように配設したことを特徴とする請求項１２に記載のアルミニウム精製装置。
【請求項１４】
前記坩堝と前記ジャケットは上部開口の略直方体形状であり、
前記発熱体は前記垂直炉の内周において前記ジャケットを囲繞するように配設したことを特徴とする請求項１２に記載のアルミニウム精製装置。
【請求項１５】
前記坩堝の開口部を開閉蓋自在とする断熱性を有する蓋を備えたことを特徴とする請求項１２から請求項１４のいずれか１項に記載のアルミニウム精製装置。
【請求項１６】
前記坩堝の上下方に移動自在の支持体を備えたことを特徴とする請求項１２から請求項１４のいずれか１項に記載のアルミニウム精製装置。
【請求項１７】
前記支持体に冷却部を備えたことを特徴とする請求項１６に記載のアルミニウム精製装置。
【請求項１８】
前記支持体に加熱部を備えたことを特徴とする請求項１６又は請求項１７に記載のアルミニウム精製装置。
【請求項１９】
前記支持体の底部にフック体を備えたことを特徴とする請求項１６から請求項１８のいずれか１項に記載のアルミニウム精製装置。
【発明の詳細な説明】
【技術分野】
【０００１】
本発明は、アルミニウム精製方法、及び精製装置に関する。
【背景技術】
【０００２】
従来から、高純度のアルミニウム（純度９９．９５％以上のものとする。）に対する需要が存在し、現在に至るまで需要の増加が続いている。これは、半導体や液晶パネル、電解コンデンサー等の製造時に必要なスパッタリングターゲットや蒸着材等の電子部品材料の分野や超電導材料の分野における機能素材として世界的な需要の伸びを続けていることによる。また、今後においては、更に高純度のアルミニウムの要請を伴いながら需要が伸びていくことが予想されている。
【０００３】
また、不純な液状アルミニウム（以下、「母液」とする）から高純度のアルミニウムへの精製は、従来、三層電解法、偏析法（分別結晶法）により行われているが、近年においては、構造上大量の電気を使用する必要があることから、比較的電気の消費量が少ない偏析法が主流となり、その周辺技術の確立も進んでいる。
【０００４】
偏析法において、例えば、特許文献１（特許第４３３５４６３号）においては、坩堝内の母液中に押圧手段の一部を構成する冷却体としての黒鉛製のピストンを浸漬し、ピストンの表面にアルミニウムを晶出させ、ピストンに取巻かれた黒鉛環の上下の摺動によって、晶出したアルミニウムの結晶粒塊を坩堝の底部に掻き落とし、更に、押圧手段の一部を構成する押圧先端の底面が、坩堝の底部に堆積したアルミニウムの結晶塊を上方から突き固め、各結晶塊の表面近傍の不純物含有層が発熱体による加熱によって溶解し、これを繰り返すことで、高純度のアルミニウムを精製するものである。当該方法については、坩堝の内壁の一部にアルミニウムを晶出させる方法等、様々な改良、開発がなされて現在に至っている。
【０００５】
また、例えば、特許文献２（特開平５−２９５４６５）に開示されている技術においては、坩堝の上方であって母液の液面近傍に配設した冷却体を起点として高純度のアルミニウムを晶出させ、順次下方に成長させていくものであり、これは、坩堝の外周に配設した個々に温度制御可能な複数の発熱体によって坩堝の上方側から下方側にかけて逐次温度を下げながら実行されるものである。また、下方に滞留した金属間化合物等の不純物濃縮液を底部に配設された不純物吸引管から排出するとともに、坩堝の壁面であって不純物吸引管よりも上方に配設された溶湯原料供給管から新規の母液を補充するものである。更に、冷却体を坩堝の上方に引き上げながら高純度のアルミニウムを精製する技術も開示されている。
【先行技術文献】
【特許文献】
【０００６】
【特許文献１】特許第４３３５４６３号公報
【特許文献２】特開平５−２９５４６５号公報
【発明の概要】
【発明が解決しようとする課題】
【０００７】
しかしながら、特許文献１に記載の発明においては、精製されるアルミニウム塊は不純物濃度が高い坩堝底部の溶湯中に位置しており、更に比重の重い金属間化合物等が沈降して堆積するため、精製されたアルミニウム塊の内部に、これらを取り込んでしまうといった問題がある。更に、精製されたアルミニウム塊を坩堝内から取り出す前に、母液の残湯を汲みだす必要があり、その際にアルミニウムの表面や空隙に不純物を含んだ母液が凝固して含有されてしまい、汲み出すタイミングによって精製されるアルミニウムの純度にばらつきが生じるといった問題がある。
【０００８】
また、ピストンの外周縁に晶出した結晶粒塊の表面と内面にアルミニウム以外の他の元素が偏在するので、表面の溶解のみでは、不純物である他の元素の除去には限界がある。更に、ピストン上の結晶粒塊は、アルミニウムの融点近傍から一気に大気へと晒されることで凝固するため凝固速度が速く、結晶粒塊内での不純物元素が拡散するのに多くの時間を費やすことができない。
【０００９】
また、全ての発熱体を一括してＯＮ／ＯＦＦさせながら制御する必要があると共に、アルミニウムを晶出させる押圧手段を構成する黒鉛製のピストンが大気と母液の間を何度も往復するため母液の温度が低下しやすく、これを補うために発熱体のＯＮ状態が支配的になるため、電気の消費量を相当量要する。
【００１０】
また、ピストンに晶出したアルミニウムを掻き落とす操作を繰り返すため、ピストンが経時的に消耗してしまい、更に、押圧手段を構成する押圧先端が坩堝の底部に堆積したアルミニウムを繰り返し突き固めるため、押圧先端が消耗してしまうという問題を有している。
【００１１】
また、ピストンは大気中において冷却されるため、作業環境の温度変化によってピストンの温度も変化し、アルミニウムの晶出速度や母液温度等アルミニウムの精製条件が変化してしまい、特に季節変動によって大きな影響を受けてしまう。
【００１２】
更に、特許文献２に記載の発明においては、母液を坩堝の上方から順次凝固させながらアルミニウムを精製するものであり、一度も溶融を伴わずに凝固し続けて成長した結晶塊となる。結晶塊は、通常、包晶系と呼ばれる元素は中心に、共晶系と呼ばれる元素は外側に偏在するが、一度の凝固では純度の高いアルミニウムと不純物元素の分離を効率よく行うのは難しく、一般的には特許文献１のように、結晶粒塊の融解、凝固を繰り返すことによって純度の高いアルミニウムを分離して取り出している。従って、特許文献２のように新たなアルミニウム溶湯の補充や不純部濃縮液の排出を実施しても、９９．９５％以上の高純度のアルミニウムを精製することは非常に困難である。
【００１３】
また、純度の高いアルミニウムを精製するために、新たなアルミニウム溶湯の補充や不純物濃縮液の排出を行うように構成しているので、少なくとも不純物吸引管や溶湯原料供給管等を備えなければならず、溶解炉が大型化してしまう。
【００１４】
また、新たな母液の補充や不純物濃縮液を排出しながらアルミニウムの精製を行うためには、少なくとも溶湯原料供給管よりも上方で凝固界面を形成させる必要があり、界面よりも下方の発熱体をＯＦＦにすることができないので、電気使用量の大幅な低減を図ることができない。
【００１５】
また、冷却体を坩堝の上方に引き上げながらアルミニウムを精製する方法においては、精製されたアルミニウムは支持されておらず不安定なので、坩堝内のアルミニウム溶湯に影響を与えないように坩堝の上方にピンチロール等の支持を設ける必要がある。
【００１６】
本発明は、以上のような事情に鑑みてなされたものであり、ゾーンメルト法に類似する方法を不純物含有の液状アルミニウムに対して実施できるため、簡易な装置で高純度のアルミニウムを精製することができるアルミニウム精製方法、及び精製装置を提供することにある。
【課題を解決するための手段】
【００１７】
以上のような目的を達成するために、本発明は以下のようなものを提供する。
【００１８】
請求項１に記載の発明では、坩堝内に不純物含有の液状アルミニウムを母液として収容し、前記母液を前記坩堝の下部側から上部側にかけて順次結晶許容温度未満とすることで、前記坩堝の下部側から上部側にかけてアルミニウム結晶を晶出させながら固体塊を成長させ、前記坩堝内で晶出成長したアルミニウム棒状結晶体を前記坩堝から抜去し、該棒状結晶体の両端部側に形成された不純物濃縮部を切削除去、することを特徴とするアルミニウム精製方法。
【００１９】
請求項２に記載の発明では、前記アルミニウム棒状結晶体に成長するまでの処理を少なくとも二回以上繰り返すことを特徴とする請求項１に記載のアルミニウム精製方法。
【００２０】
請求項３に記載の発明では、前記母液に前記坩堝の下部側から上部側にかけて高温となる略一定の温度勾配を与えつつ前記母液を前記坩堝の下部側から上部側にかけて順次結晶許容温度未満とすることを特徴とする請求項１又は請求項２に記載のアルミニウム精製方法。
【００２１】
請求項４に記載の発明では、前記坩堝の下部側から上部側にかけて凝固と溶解を繰り返すように順次結晶許容温度の上下の加熱を繰り返しながら順次結晶許容温度未満とすることを特徴とする請求項１又は請求項２に記載のアルミニウム精製方法。
【００２２】
請求項５に記載の発明では、坩堝内に不純物含有の液状アルミニウムを母液として収容し、前記母液を前記坩堝の上部側から下部側にかけて順次結晶許容温度未満とすることで、前記坩堝の上部側から下部側にかけてアルミニウム結晶を晶出させながら固体塊を成長させ、前記坩堝内で晶出成長したアルミニウム棒状結晶体を前記坩堝から抜去し、該棒状結晶体の両端部側に形成された不純物濃縮部を切削除去、することを特徴とするアルミニウム精製方法。
【００２３】
請求項６に記載の発明では、前記アルミニウム棒状結晶体に成長するまでの処理を少なくとも二回以上繰り返すことを特徴とする請求項５に記載のアルミニウム精製方法。
【００２４】
請求項７に記載の発明では、前記母液に前記坩堝の上部側から下部側にかけて高温となる略一定の温度勾配を与えつつ前記母液を前記坩堝の上部側から下部側にかけて順次結晶許容温度未満とすることを特徴とする請求項５又は請求項６に記載のアルミニウム精製方法。
【００２５】
請求項８に記載の発明では、前記坩堝の上部側から下部側にかけて凝固と溶解を繰り返すように順次結晶許容温度の上下の加熱を繰り返しながら順次結晶許容温度未満とすることを特徴とする請求項５又は請求項６に記載のアルミニウム精製方法。
【００２６】
請求項９に記載の発明では、前記坩堝の上部側から下部側にかけて支持体を起点としてアルミニウム結晶を晶出させながら固体塊を成長させることを特徴とする請求項５から請求項８のいずれか1項に記載のアルミニウム精製方法。
【００２７】
請求項１０に記載の発明では、前記坩堝を上方に移動させながら固体塊を成長させることを特徴とする請求項９に記載のアルミニウム精製方法。
【００２８】
請求項１１に記載の発明では、前記支持体を冷却しながらアルミニウム結晶を晶出させ固体塊を成長させることを特徴とする請求項９又は請求項１０に記載のアルミニウム精製方法。
【００２９】
請求項１２に記載の発明では、母液が収容される坩堝と、前記坩堝を収容する上下方に移動自在のジャケットと、前記ジャケットを収容する鉛直方向で個々に温度制御可能な複数の発熱体を内周に備えた垂直炉と、を備えたことを特徴とするアルミニウム精製装置。
【００３０】
請求項１３に記載の発明では、前記坩堝と前記ジャケットは上部開口の略円筒状であり、前記発熱体は前記垂直炉の内周において前記ジャケットを囲繞するように配設したことを特徴とする請求項１２に記載のアルミニウム精製装置。
【００３１】
請求項１４に記載の発明では、前記坩堝と前記ジャケットは上部開口の略直方体形状であり、前記発熱体は前記垂直炉の内周において前記ジャケットを囲繞するように配設したことを特徴とする請求項１２に記載のアルミニウム精製装置。
【００３２】
請求項１５に記載の発明では、前記坩堝の開口部を開閉蓋自在とする断熱性を有する蓋を備えたことを特徴とする請求項１２から請求項１４のいずれか１項に記載のアルミニウム精製装置。
【００３３】
請求項１６に記載の発明では、前記坩堝の上下方に移動自在の支持体を備えたことを特徴とする請求項１２から請求項１４のいずれか１項に記載のアルミニウム精製装置。
【００３４】
請求項１７に記載の発明では、前記支持体に冷却部を備えたことを特徴とする請求項１６に記載のアルミニウム精製装置。
【００３５】
請求項１８に記載の発明では、前記支持体に加熱部を備えたことを特徴とする請求項１６又は請求項１７に記載のアルミニウム精製装置。
【００３６】
請求項１９に記載の発明では、前記支持体の底部にフック体を備えたことを特徴とする請求項１６から請求項１８のいずれか１項に記載のアルミニウム精製装置。
【発明の効果】
【００３７】
本発明によるアルミニウム精製方法、及び精製装置によれば、ゾーンメルト法に類似する方法を不純物含有の液状アルミニウムに対して実施できるため、簡易な装置で高純度のアルミニウムを精製することができる。
【図面の簡単な説明】
【００３８】
【図１】本発明の第一の実施形態に係るアルミニウム精製装置の断面図である。
【図２】アルミニウム精製装置における精製初期を示す断面図である。
【図３】アルミニウム精製装置における精製後期を示す断面図である。
【図４】本発明の第二の実施形態に係るアルミニウム精製装置の断面図である。
【図５】アルミニウム精製装置における精製初期を示す断面図である。
【図６】アルミニウム精製装置における精製後期を示す断面図である。
【図７】図１、図４のアルミニウム精製装置のＡ−Ａ断面図である。
【図８】支持体の断面図である。
【図９】アルミニウム精製装置における精製初期を示す断面図である。
【図１０】変形例に係る図１、図４のアルミニウム精製装置のＡ−Ａ断面図である。
【図１１】アルミニウム棒状結晶体を示す図である。
【発明を実施するための形態】
【００３９】
本発明に係るアルミニウムの精製方法の要旨は、坩堝内に不純物含有の液状アルミニウムを母液として収容し、母液を坩堝の下部側から上部側、又は上部側から下部側にかけて順次結晶許容温度未満とすることで、坩堝の下部側から上部側、又は上部側から下部側にかけてアルミニウム結晶を晶出させながら固体塊を成長させ、前記坩堝内で晶出成長したアルミニウム棒状結晶体を前記坩堝から抜去し、該棒状結晶体の両端部側に形成された不純物濃縮部を切削除去、することを特徴とする。すなわち、ゾーンメルト法に類似する方法を不純物含有の液状アルミニウムに対して実施できるため、簡易な装置で高純度のアルミニウムを精製することができるアルミニウム精製方法、及び精製装置を提供することにある。
【００４０】
以下、本発明の実施形態について図面を参照しながら説明する。
【００４１】
なお、以下の説明中における母液２とは、純度が９９．９４％以下の不純な液状アルミニウムを示したものであり、本実施形態においては、９９．９５％以上の高純度のアルミニウムの精製を行うものであるが、マグネシウム（Ｍｇ）等の不純物が１％〜１０％程度と高濃度で存在する等のリサイクルアルミニウムを溶解した母液に対しても、本発明に係る技術を用いることで、精製されたアルミニウム塊の中で不純物を高濃度に偏在させ、純度の高いアルミニウムの部分と分離可能であることは言うまでもなく当然のことである。
【００４２】
また、以下の説明中における結晶許容温度とは、アルミニウムの精製過程において変動する母液２の融点を示すものである。アルミニウムの精製過程では母液２中の不純物濃度の増加に伴い融点も低下してくためである。また、本説明において「結晶許容温度以上」とは、最低温度が融点であり、最高温度が融点よりも５℃程度高い範囲内の温度を示すものとし、「結晶許容温度未満」とは、最高温度が融点未満であり、最低温度が融点よりも５℃程度低い範囲内の温度を示すものとする。
【００４３】
また、以下の説明中におけるアルミニウム結晶（以下、結晶塊とする）とは、不純物元素の濃度に関わりなく坩堝内で晶出した局所的な結晶の塊を示し、固体塊（以下、アルミニウム塊とする）とは、成長途中の結晶塊全体の塊を示し、アルミニウム棒状結晶体とは、坩堝内で成長を終えた最終的なアルミニウム塊を示し、不純物濃縮部とは、アルミニウム棒状結晶体の両端部側に最終的に偏在した不純物元素が濃縮する部分を示し、精製アルミニウム部とは、アルミニウム棒状結晶体の不純物濃縮部以外の中間部分に精製した高純度のアルミニウムが濃縮する部分を示す。
【００４４】
[第一の実施形態]
まず、本発明の第一の実施形態に係るアルミニウム精製装置１と、該アルミニウム精製装置１を用いたアルミニウム精製方法について説明する。
【００４５】
図１は、第一の実施形態に係るアルミニウム精製装置１を示す断面図であり、図２は、アルミニウム精製装置１に一定量の不純物が含有した母液２を収容した精製初期段階を示す断面図であり、図３は、アルミニウム精製装置１においてアルミニウム塊１１が坩堝６の上部側６ｂに向かって成長した精製後期を示す断面図であり、図７は、図１のアルミニウム精製装置１のＡ−Ａ断面図である。
【００４６】
第一の実施形態に係るアルミニウム精製装置１は、垂直炉５と坩堝６とジャケット７と蓋８とで構成している。
【００４７】
アルミニウム精製装置１の具体的な構造は、耐火レンガ３で形成された上部開口の略円筒状の垂直炉５において、鉛直方向で個々に温度制御が可能な１１個の発熱体４１〜１１を垂直炉５の内周に備え、垂直炉５内には、黒鉛製で上部開口の略円筒状の坩堝６を収容可能な鉄やステンレスによる金属製の上部開口の略円筒状のジャケット７が置かれ、坩堝６の開口部には上方から開閉蓋自在とする坩堝６の開口部の内径よりも大きな外径で形成された断熱性を有する略円盤状の蓋８を配設するように構成している。
【００４８】
このように構成することで、坩堝６内に注入された母液２は密閉され、熱損失を最小限に抑えることができると共に、母液２の温度を略鉛直方向に安定して制御可能となる。
【００４９】
また、個々の発熱体４１〜１１の制御は、各発熱体４１〜１１への印加電流をＯＮ／ＯＦＦさせて母液２の温度を制御してもよく、各発熱体４１〜１１への印加電流の増減を制御して母液２の温度を制御してもよい。
【００５０】
また、発熱体４の数や種類や構造、制御方法等は本実施形態に限定されるものではなく、母液２の温度を変化させることが可能であれば、本発明の要旨の範囲内である。
【００５１】
なお、ジャケット７は、垂直炉５の上方へ移動可能とし、更に傾斜させることができるように構成している。これによって、ジャケット７の入れ替えや、結果物としてのアルミニウム棒状結晶体１１ａの取り出しや、ジャケット７に収容された坩堝６内の母液２の排出や坩堝６の内周壁の清掃、保守等を行うことが可能となる。
【００５２】
そのため、ジャケット７の上部開口端は外側に向けて全周に渡りフランジ７ａを形成することで、上方のジャケット支持部７ｂとジャケット７とをフランジ７ａを介して吊着している。ジャケット支持部７ｂは、少なくとも二本以上で耐加重性を有した金属製の鎖や棒状物を用いてジャケット支持部７ｂの上端部側で移動自在に固定（図示せず）され、ジャケット７を上下方に安定して移動可能としている。ジャケット支持部７ｂに鎖を使用した場合は、ジャケット７を傾斜可能とすることが容易であるが、外形が変形しない鎖以外の物を使用した場合には、ジャケット支持部７ｂとフランジ７ａとを軸支（図示せず）等して、ジャケット７を軸周りに傾斜自在とすることができる。なお、ジャケット支持部７ｂやフランジ７ａ等の材質や形状、構成等は本実施形態に限定されるものではない。
【００５３】
以上、本実施形態に係るアルミニウム精製装置１は構成されているが、本発明は係る特定の実施形態に限定されるものではなく、特許請求の範囲に記載された本発明の要旨の範囲内において、種々の変形・変更が可能である。
【００５４】
次に、本実施形態に係るアルミニウム精製装置１を用いた第一のアルミニウム精製方法について詳説する。
【００５５】
[第一のアルミニウム精製方法]
第一のアルミニウム精製方法は、母液２に対して、坩堝６の下部側６ａから上部側６ｂにかけて高温となる略一定の温度勾配を与えつつ、母液２を坩堝６の下部側６ａから上部側６ｂにかけて順次結晶許容温度未満とすることでアルミニウム塊１１を成長させ、高純度のアルミニウムを精製するものである。
【００５６】
なお、本第一のアルミニウム精製方法を、坩堝６の上部側６ｂから下部側６ａにかけて以下に説明する方法を実施しても、本発明の要旨の範囲内である。
【００５７】
まず、全ての発熱体４１〜１１を稼動させて坩堝６の温度が均一となるように加熱する。加熱温度は、桶（図示せず）から坩堝６内に入れる母液２の温度が、例えば７００℃程度であれば、坩堝６の温度は、例えば７００℃近傍に加熱しておくことが望ましい。
【００５８】
このように、予め坩堝６を予熱しておくのは、母液２の注入の際の熱衝撃による坩堝６の損傷とアルミニウムの組成変化を防止すると共に、一部の凝固によって収容した母液２中に不純物の偏りが発生し、後述するアルミニウムの精製制御が不安定となってしまうことを防止するためである。
【００５９】
坩堝６内に母液２が収容されたら、全ての発熱体４１〜１１を制御して母液２が結晶許容温度以上の温度、すなわち融点である例えば６６０℃以上となるように安定保持させる。
【００６０】
また、坩堝６内への母液２の注入が終わったら、坩堝６の上部側６ｂに形成された開口部を、断熱性を有する蓋８を用いて閉蓋する。従って、坩堝６内は密閉され、母液２は充分に断熱された状態となるため、母液２を結晶許容温度近傍で安定保持させることが容易となる。
【００６１】
次に、垂直炉５の内周壁にジャケット７を囲繞するように配設された発熱体４１〜１１の最下段の第十一の発熱体４１１から最上段の第一の発熱体４１にかけて温度を制御する。具体的には、第十一の発熱体４１１を制御して母液２の温度が結晶許容温度近傍であって結晶許容温度よりも高い温度とし、上部の発熱体４に行くに従って徐々に母液２の温度が高くなるように、第十一の発熱体４１１から第一の発熱体４１にかけて母液２の温度が略一定の温度勾配となるように制御する。
【００６２】
所定時間経過後に、上述した温度勾配を保ったまま、第十一の発熱体４１１近傍の母液２の温度が結晶許容温度未満となるように、第十一の発熱体４１１から第一の発熱体４１にかけて発熱体４１〜１１の温度を制御する。
【００６３】
これにより、第十一の発熱体４１１近傍の母液２は融点よりも低い温度となり、母液２が凝固し始める。凝固は、核となる複数の初晶が晶出して各々が結晶塊へと成長すると共に、結晶塊の表面、又は結晶塊と結晶塊の間に新たに核となる複数の初晶が晶出して各々が順次結晶塊へと成長する。このように、初晶を起点とした複数の結晶塊の集まりがアルミニウム塊１１となる。従って、本第一のアルミニウム精製方法においては、図２に示すように、坩堝６の下部側６ａからアルミニウム塊１１が成長していくことになる。
【００６４】
ここで、母液２全体を略同時に凝固させた場合、晶出する球状の結晶塊は通常、中心部に包晶系の不純物元素を、外周部近傍に共晶系の不純物が偏在した状態となり、このような状態の結晶塊の集まりは、不純物元素を満遍なく包含した低純度のアルミニウムとなってしまうため、高純度のアルミニウムを精製することができない。
【００６５】
また、不純物元素を含有した固体としてのアルミニウムの一部に、融点近傍の温度を印加することで、低温側には包晶系の不純物元素が、高温側には共晶系の不純物元素が移動することが知られている（ゾーンメルト法）。
【００６６】
本発明は、このような特性を応用するものであり、坩堝６の下部側６ａから上部側６ｂにかけて母液２全体に温度勾配を持たせることで、温度の低い側に集まる性質を有する包晶系の不純物元素はアルミニウム塊１１の下側に、温度が高い側に集まる性質を有する共晶系の不純物元素は母液２側となるアルミニウム塊１１の上側に偏在するように母液２の温度を制御するものである。従って、高純度のアルミニウムは不純物元素が偏在しない中間部分に精製されることになる。
【００６７】
また、同様の温度勾配を保ったまま所定時間内に母液２全体の温度が徐々に低下するように発熱体４１〜１１を制御し、第一の発熱体４１近傍の母液２の温度が結晶許容温度未満となるまで継続して発熱体４を制御する。これにより、坩堝６内の母液２は全てアルミニウム塊１１へと成長する。また、第十一の発熱体４１１によって母液２を結晶許容温度以上に制御した後、ここまでの処理の流れを一つのルーチンとする。
【００６８】
なお、図３は、第三の発熱体４３近傍までを結晶許容温度未満とした精製途中の状態を示すものであり、坩堝６の下部側６ａから第三の発熱体４３近傍までの母液２が凝固してアルミニウム塊１１を形成している様子を模式的に表わしている。
【００６９】
このように初期の温度勾配を維持したまま、母液２全体の温度を低下させていくことで、坩堝６の下部側６ａの母液２から上部側６ｂの母液２にかけて徐々に凝固させることができる。これは、坩堝６の下部側６ａの母液２から上部側６ｂの母液２にかけて温度勾配を設けることで、母液２中には「ゆらぎ」が生じ、母液中のアルミニウムや不純物元素が移動することになるからである。具体的には、上述したように、温度の低い側に集まる性質を有する包晶系の不純物元素は坩堝６の下部側６ａに、温度が高い側に集まる性質を有する共晶系の不純物元素は坩堝６の上部側６ｂに移動することになる。従って、濃縮された高純度のアルミニウムは不純物元素が偏在しない中間部分に精製されることになる。すなわち、ゾーンメルト法に類似する方法を液状の母液２（凝固したアルミニウム塊１１を含む）に対して行うことができるものである。
【００７０】
また、上述したルーチンを繰り返すことで不純物元素の偏在をより確実なものとすることができるため、より高純度のアルミニウムを安定して精製可能となる。この場合、一つのルーチンの最終段階である第一の発熱体４１近傍の母液２の温度が結晶許容温度未満となってから、再び同様の温度勾配を維持したまま第十一の発熱体４１１近傍の母液２の温度が結晶許容温度以上となるように制御する際には、温度を一気に上昇させることが望ましい。これは、ゾーンメルト法に類似する方法として、常に坩堝６の下部側６ａから上部側６ｂの一方向にかけて同様の温度勾配を維持しつつ温度の高低差を保つことで、包晶系と共晶系の不純物元素を夫々アルミニウム塊１１の両端部側に効率的に移動させ偏在させるためである。
【００７１】
また、第一の発熱体４１近傍の母液２の温度が結晶許容温度未満となる前（凝固前）に、上述したルーチンを繰り返し、最終的に全体を凝固させることも可能である。この場合も、再び同様の温度勾配を維持したまま第十一の発熱体４１１近傍の母液２の温度が結晶許容温度以上となるように制御する際には、上述と同様の理由によって、温度を一気に上昇させることが望ましい。
【００７２】
なお、坩堝６の下部側６ａから上部側６ｂにかけて順次アルミニウム塊１１を成長させることから、最下段の第十一の発熱体４１１から上方の発熱体４にかけて順に、アルミニウム塊１１（母液２含む）の溶解、凝固に寄与しなくなる。従って、上記処理の進行に伴い、坩堝６の下部側６ａの発熱体４から順次電源をＯＦＦ状態にしていくことができる。
【００７３】
次に、坩堝６内の全ての母液２が凝固して母液２全体がアルミニウム塊１１（アルミニウム棒状結晶体１１ａ）となったら、ジャケット７を上方に引き上げると共に所定の場所へ移動させ、アルミニウム棒状結晶体１１ａをアルミニウム精製装置１から取り出す。
【００７４】
取り出したアルミニウム棒状結晶体１１ａは、図１１に示すように、不純物を多く含有する上端部と下端部の各不純物濃縮部１７を切断して、中間部分に形成された高純度の精製アルミニウム部１８を得ることができ、アルミニウムの精製を終了する。
【００７５】
なお、上述した本第一のアルミニウム精製方法は、坩堝６の下部側６ａから上部側６ｂに向けてアルミニウム塊１１を成長させる方法について説明したが、坩堝６の上部側６ｂから下部側６ａに向けてアルミニウム塊１１を成長させることもできる。この場合は、上述した説明中の上下を逆として同様の処理を行えばよい。
【００７６】
次に、本実施形態に係るアルミニウム精製装置１を用いた第二のアルミニウム精製方法について詳説する。
【００７７】
[第二のアルミニウム精製方法]
第二のアルミニウム精製方法は、母液２に対して、坩堝６の下部側６ａから上部側６ｂにかけて凝固と溶解を繰り返すように順次結晶許容温度の上下の加熱を繰り返しながら順次結晶許容温度未満とすることでアルミニウム塊１１を成長させ、高純度のアルミニウムを精製するものである。
【００７８】
なお、本第二のアルミニウム精製方法を、坩堝６の上部側６ｂから下部側６ａにかけて以下に説明する方法を実施しても、本発明の要旨の範囲内である。
【００７９】
第二のアルミニウム精製方法においては、上述した第一のアルミニウム精製方法で説明した通り、坩堝６内に母液２を注入し、坩堝６の開口部を蓋８で閉蓋して母液２を結晶許容温度近傍で安定保持させるまでは第一のアルミニウム精製方法と同様の方法であるため説明を省略する。
【００８０】
まず、垂直炉５の内周壁にジャケット７を囲繞するように配設された発熱体４１〜１１の最下段の第十一の発熱体４１１の温度を制御して発熱体４近傍の母液２の温度を結晶許容温度未満に制御する。
【００８１】
これにより、第十一の発熱体４１１近傍の母液２は、融点よりも低い温度となり母液２が凝固し始める。凝固は、核となる複数の初晶が晶出して各々が結晶塊へと成長すると共に、結晶塊の表面、又は結晶塊と結晶塊の間に新たに核となる複数の初晶が晶出して各々が順次結晶塊へと成長する。このように、初晶を起点とした複数の結晶塊の集まりがアルミニウム塊１１となる。従って、本第二のアルミニウム精製方法においては、図２に示すように、坩堝６の下部側６ａからアルミニウム塊１１が成長していくことになる。
【００８２】
上述したように、母液２全体を略同時に凝固させた場合、晶出する球状の結晶塊は通常、中心部に包晶系の不純物元素を、外周部近傍に共晶系の不純物が偏在した状態となり、このような状態の結晶塊の集まりは、不純物元素を満遍なく包含した低純度のアルミニウムとなってしまうため、高純度のアルミニウムを精製することができない。
【００８３】
また、不純物元素を含有した固体としてのアルミニウムの一部に、融点近傍の温度を印加することで、低温側には包晶系の不純物元素が、高温側には共晶系の不純物元素が移動することが知られている（ゾーンメルト法）。
【００８４】
本発明は、このような特性を応用するものであり、坩堝６の下部側６ａから上部側６ｂにかけて凝固と溶解を繰り返すように順次結晶許容温度の上下の加熱を繰り返しながら順次結晶許容温度未満としてアルミニウム塊１１を成長させる。すなわち、坩堝６の下部側６ａから上部側６ｂにかけて母液２に局所的な温度勾配を順次持たせることで、温度の低い側に集まる性質を有する包晶系の不純物元素はアルミニウム塊１１の下側に、温度が高い側に集まる性質を有する共晶系の不純物元素は母液２側となるアルミニウム塊１１の上側に偏在するように母液２の温度を制御するものである。従って、高純度のアルミニウムは不純物元素が偏在しない中間部分に精製されることになる。
【００８５】
本第二のアルミニウム精製方法においては、融点よりも低い温度に制御した第十一の発熱体４１１近傍の母液２と、それよりも上方の母液２との間で温度勾配が形成されるため、温度の低い側に集まる性質を有する包晶系の不純物元素は、成長するアルミニウム塊１１の下側に、温度が高い側に集まる性質を有する共晶系の不純物元素は母液２側となる上側に偏在させることができる。よって、高純度のアルミニウムを不純物元素が偏在しない中間部分に精製できることになる。
【００８６】
次に、一定時間経過後に、第十の発熱体４１０を第十一の発熱体４１１と同様に制御して第十の発熱体４１０近傍の母液２の温度を第十一の発熱体４１１と同じ温度となる結晶許容温度未満とし、アルミニウムの晶出量を増していく。
【００８７】
この場合も、上述したように、包晶系の不純物元素はアルミニウム塊１１の下側に、共晶系の不純物元素は母液２側となる上側に移動することになるが、既に凝固してアルミニウム塊１１となっている部分も含めて不純物元素が移動することになる。
【００８８】
また、所定時間経過後に、第十一の発熱体４１１と第十の発熱体４１０を再び制御して両発熱体４１０，４１１近傍の母液２の温度を結晶許容温度以上に制御する。これにより、成長途中のアルミニウム塊１１は、その表面の溶融と共に、内部においては半凝固状態となって包晶系と共晶系の不純物元素が更に移動し易い状態となる。
【００８９】
また、所定時間経過後再び、第十一の発熱体４１１と第十の発熱体４１０を制御して両発熱体４１０，４１１近傍の母液２の温度を結晶許容温度未満に制御することで、更に、不純物元素の移動が促進され、成長途中のアルミニウム塊１１の上下端部側に、包晶系と共晶系の各不純物元素を別々に偏在させることができ、アルミニウム塊１１の中間部分には、更に高純度のアルミニウムを精製することができる。すなわち、本第二のアルミニウム精製方法においては、ゾーンメルト法に類似する方法を、液状の母液２と略固体のアルミニウム塊１１に対して所定の発熱体４を用いて局所的に実施しつつ全体に対して処理の範囲を順次移動させながら行うことができるものである。
【００９０】
以上のように、第十・第十一の二つの発熱体４１０，４１１を用いた母液２温度の制御を一つのルーチンとして、母液２全体がアルミニウム塊１１（アルミニウム棒状結晶体１１ａ）を形成するまで当該ルーチンを坩堝６の上部側６ｂに向けて進行させる。
【００９１】
具体的には、第十一の発熱体４１１の制御を第十の発熱体４１０が引き続き同様の制御として実行し、更に、第十の発熱体４１０の制御を第九の発熱体４９が新たに担うようにして順次坩堝６の上部側６ｂに向けて当該ルーチンを繰り返すことになる。
【００９２】
以上のような方法を行うことで、母液２とアルミニウム塊１１に対して、坩堝６の下部側６ａから上部側６ｂにかけて局所的な温度勾配を順次形成しつつ凝固と溶解を繰り返しながら、中間部分に高純度のアルミニウムが濃縮されたアルミニウム塊１１を得ることができる。
【００９３】
なお、本第二のアルミニウム精製方法においては、一つのルーチンで２回の晶出（凝固）と１回の溶解が行われるように構成しているが、精製されるアルミニウムの量や予定する純度、予定する精製時間等によって発熱体４１〜１１の制御回数や制御温度、及び制御時間を変更することで、一つのルーチン内における晶出回数と溶解回数を適宜変更することができる。
【００９４】
更に、本実施形態においては、一つのルーチンで二つの発熱体４を制御するように構成しているが、精製条件によって発熱体４の制御数を適宜変更することができる。
【００９５】
本第二のアルミニウム精製方法においては、上述した一連の処理を行うことで高純度のアルミニウムを精製することができるが、不純物元素の偏在をより確実なものとして、更なる高純度化を図るために、一連の処理を複数回行ってもよい。
【００９６】
なお、坩堝６の下部側６ａから上部側６ｂにかけて順次アルミニウム塊１１を成長させることから、最下段の第十一の発熱体４１１から上方の発熱体４にかけて順に、アルミニウム塊１１（母液２含む）の溶解と凝固に寄与しなくなる。従って、上記処理の進行に伴い、坩堝６の下部側６ａの発熱体４から順次電源をＯＦＦ状態にしていくことができる。
【００９７】
次に、坩堝６内の全ての母液２が凝固して母液２全体がアルミニウム棒状結晶体１１ａとなったら、ジャケット７を上方に引き上げると共に所定の場所へ移動させ、アルミニウム棒状結晶体１１ａをアルミニウム精製装置１から取り出す。
【００９８】
取り出したアルミニウム棒状結晶体１１ａは、図１１に示すように、不純物を多く含有する上端部と下端部の各不純物濃縮部１７を切断して、中間部分に形成された高純度の精製アルミニウム部１８を得ることができ、アルミニウムの精製を終了する。
【００９９】
なお、上述した本第一のアルミニウム精製方法は、坩堝６の下部側６ａから上部側６ｂに向けてアルミニウム塊１１を成長させる方法について説明したが、坩堝６の上部側６ｂから下部側６ａに向けてアルミニウム塊１１を成長させることもできる。この場合は、上述した説明中の上下を逆として同様の処理を行えばよい。
【０１００】
[第二の実施形態]
次に、本発明の第二の実施形態に係るアルミニウム精製装置１ａと、該アルミニウム精製装置１ａを用いたアルミニウム精製方法について説明する。なお、第二の実施形態に係るアルミニウム精製装置１ａと、第一の実施形態に係るアルミニウム精製装置１との違いは、蓋８の有無と支持体８ａの有無のみであるため、共通する構成については説明を適宜省略すると共に、異なる構成についてのみ説明する。
【０１０１】
図４は、第二の実施形態に係るアルミニウム精製装置１ａを示す断面図であり、図５は、アルミニウム精製装置１ａに一定量の不純物が含有した母液２を収容した精製初期段階を示す断面図であり、図６は、アルミニウム精製装置１ａにおいてアルミニウム塊１１が坩堝６の下部側６ａに向かって成長した精製後期を示す断面図であり、図７は、図４のアルミニウム精製装置１ａのＡ−Ａ断面図であり、図８は、支持体８ａの内部を示す断面図である。
【０１０２】
第二の実施形態に係るアルミニウム精製装置１ａは、垂直炉５と坩堝６とジャケット７と支持体８ａとで構成している。
【０１０３】
アルミニウム精製装置１ａの具体的な構造は、耐火レンガ３で形成された上部開口の略円筒状の垂直炉５において、鉛直方向で個々に温度制御が可能な１１個の発熱体４１〜１１を垂直炉５の内周に備え、垂直炉５内には、黒鉛製で上部開口の略円筒状の坩堝６を収容可能な鉄やステンレスによる金属製の上部開口の略円筒状のジャケット７が置かれ、坩堝６の上方には黒鉛製の晶出面９を有する先端部が略円柱状の支持体８ａを配設している。また、支持体８ａの略円状の晶出面９の外径は坩堝６の開口部の内径よりも若干小さく、更に、支持体８ａは、垂直炉５の上下方へ移動可能としている。なお、アルミニウムの精製時は、支持体８ａは母液２の液面１６近傍の位置で原則保持される。
【０１０４】
このように構成することで、支持体８ａが坩堝の開口部を略閉蓋するため、坩堝６内に注入された母液２は略密閉され、熱損失を最小限に抑えると共に、母液２の温度を略鉛直方向に安定して制御可能となる。
【０１０５】
なお、支持体８ａの晶出面９は熱伝導率の高い材質であれば黒鉛製に限定されないが、母液２を汚染したり精製に悪影響を与えないものであることを要する。
【０１０６】
また、晶出面９には、複数の例えば、逆キノコ状のフック体１０を形成することができる。フック体１０は、晶出して成長したアルミニウム塊１１が晶出面９から剥離して落下することを防止するためのものであり、例えば、融点が高い高純度の金属製ボルトの頭部が下方となるように晶出面９に垂設することができ、該頭部がアルミニウム塊１１の内部においてフックの役割を果たす。
【０１０７】
また、図８に示すように、支持体８ａ内部の晶出面９側に冷却部１２を配設することができる。冷却部１２は、支持体８ａの晶出面９を冷却し母液２の熱を抜熱できるように、内部に冷風や冷却水等の冷却媒体が循環できるような管路１３を形成し、後述するアルミニウムの精製過程において本冷却機能と連動して制御できるように構成したものである。
【０１０８】
更に、支持体８ａ内部の晶出面９側に加熱部１４を配設することもできる。加熱部１４は、晶出面９に晶出したアルミニウムを溶解して分離除去するために、分離用の発熱体１５を管路１３の一部を囲繞するように配設したものである。
【０１０９】
以上、本実施形態に係るアルミニウム精製装置１ａは構成されているが、本発明は係る特定の実施形態に限定されるものではなく、特許請求の範囲に記載された本発明の要旨の範囲内において、種々の変形・変更が可能である。
【０１１０】
次に、第二の実施形態に係るアルミニウム精製装置１ａを用いた第三のアルミニウム精製方法について詳説する。
【０１１１】
[第三のアルミニウム精製方法]
第三のアルミニウム精製方法は、母液２に対して、坩堝６の上部側６ｂから下部側６ａにかけて高温となる略一定の温度勾配を与えつつ、母液２を坩堝６の上部側６ｂから下部側６ａにかけて順次結晶許容温度未満とすることで支持体８ａを起点としてアルミニウム塊１１を成長させ、高純度のアルミニウムを精製するものである。
【０１１２】
第三のアルミニウム精製方法においては、上述した第一のアルミニウム精製方法で説明した通り、坩堝６内に母液２を注入し、母液２を結晶許容温度近傍で安定保持させるまでは第一のアルミニウム精製方法と同様の方法であるため説明を省略する。
【０１１３】
まず、垂直炉５の内周壁にジャケット７を囲繞するように配設された発熱体４１〜１１の最上段の第一の発熱体４１から最下段の第十一の発熱体４１１にかけて温度を制御する。具体的には、第一の発熱体４１を制御して母液２の温度が結晶許容温度近傍であって結晶許容温度よりも高い温度とし、下部の発熱体４に行くに従って徐々に母液２の温度が高くなるように、第一の発熱体４１から第十一の発熱体４１１にかけて母液２の温度が略一定の温度勾配となるように制御する。
【０１１４】
次に、坩堝６の上方であって母液２の液面１６近傍に、上方から支持体８ａを降下させ、支持体８ａの底部である晶出面９を母液２中に浸漬させる。なお、本説明においては、降下前の支持体８ａは常温であるものとする。
【０１１５】
これにより、結晶許容温度よりも低い温度の支持体８ａが母液２と接触することで、母液２が凝固し始める。凝固は、核となる複数の初晶が晶出して各々が結晶塊へと成長すると共に、結晶塊の表面、又は結晶塊と結晶塊の間に新たに核となる複数の初晶が晶出して各々が順次結晶塊へと成長する。このように、初晶を起点とした複数の結晶塊の集まりがアルミニウム塊１１となる。従って、本第三のアルミニウム精製方法においては、図５に示すように、支持体８ａの晶出面９側からアルミニウム塊１１が成長していくことになる。
【０１１６】
なお、アルミニウムの精製が終了して、坩堝６内からアルミニウム棒状結晶体１１ａを抜去する直前まで、上述した支持体８ａの位置は原則固定してもよいが、凝固に伴う体積収縮を考慮して下方に調整してもよい。
【０１１７】
また、支持体８ａが有する上述した冷却機能を使用した場合には、使用しない場合に比してアルミニウムの晶出速度を速めることができ、後述する発熱体４１〜１１による母液２の温度や加熱時間の制御と合わせて、凝固を迅速に制御することが可能となる。
【０１１８】
所定時間経過後に、上述した温度勾配を保ったまま、第一の発熱体４１近傍の母液２の温度が結晶許容温度未満となるように、第一の発熱体４１から第十一の発熱体４１１にかけて発熱体４１〜１１の温度を制御する。
【０１１９】
これにより、第一の発熱体４１近傍の母液２は融点よりも低い温度となり、支持体８ａの晶出面９に成長した結晶塊を起点として母液２が凝固し始め、坩堝６の下部側６ａに向かってアルミニウム塊１１の成長が進んでいく。なお、母液２の液面１６は、アルミニウムの晶出量が増していくに従い、凝固による体積収縮によってアルミニウム塊１１の先端部近傍に低下していく。
【０１２０】
なお、本第三のアルミニウム精製方法においては、母液２中に支持体８ａの晶出面９を浸漬させてから、第一の発熱体４１近傍の母液２の温度が結晶許容温度未満となるように制御しているが、これらが同時であっても、また、逆であっても本発明の要旨の範囲内である。
【０１２１】
上述したように、母液２全体を略同時に凝固させた場合、晶出する球状の結晶塊は通常、中心部に包晶系の不純物元素を、外周部近傍に共晶系の不純物が偏在した状態となり、このような状態の結晶塊の集まりは、不純物元素を満遍なく包含した低純度のアルミニウムとなってしまうため、高純度のアルミニウムを精製することができない。
【０１２２】
また、不純物元素を含有した固体としてのアルミニウムの一部に、融点近傍の温度を印加することで、低温側には包晶系の不純物元素が、高温側には共晶系の不純物元素が移動することが知られている（ゾーンメルト法）。
【０１２３】
本発明は、このような特性を応用するものであり、坩堝６の上部側６ｂから下部側６ａにかけて、支持体８ａを低温側の起点として母液２全体に温度勾配を持たせることで、温度の低い側に集まる性質を有する包晶系の不純物元素はアルミニウム塊１１の上側に、温度が高い側に集まる性質を有する共晶系の不純物元素は母液２側となるアルミニウム塊１１の下側に偏在するように母液２の温度を制御するものである。従って、高純度のアルミニウムは不純物元素が偏在しない中間部分に精製されることになる。
【０１２４】
また、同様の温度勾配を保ったまま所定時間内に母液２全体の温度が徐々に低下するように発熱体４１〜１１を制御し、第十一の発熱体４１１近傍の母液２の温度が結晶許容温度未満となるまで継続して発熱体４を制御する。これにより、坩堝６内の母液２は全てアルミニウム塊１１へと成長する。また、第一の発熱体４１によって母液２を結晶許容温度以上に制御した後、ここまでの処理の流れを一つのルーチンとする。
【０１２５】
なお、図６は、第九の発熱体４９近傍までを結晶許容温度未満とした精製途中の状態を示すものであり、坩堝６の上部側６ｂから第九の発熱体４９近傍までの母液２が凝固してアルミニウム塊１１を形成している様子を模式的に表わしている。
【０１２６】
このように初期の温度勾配を維持したまま、母液２全体の温度を低下させていくことで、坩堝６の上部側６ｂの母液２から下部側６ａの母液２にかけて徐々に凝固させることができる。これは、坩堝６の上部側６ｂの母液２から下部側６ａの母液２にかけて温度勾配を設けることで、母液２中には「ゆらぎ」が生じ、母液中のアルミニウムや不純物元素が移動することになるからである。具体的には、上述したように、温度の低い側に集まる性質を有する包晶系の不純物元素は坩堝６の上部側６ｂに、温度が高い側に集まる性質を有する共晶系の不純物元素は坩堝６の下部側６ａに移動することになる。従って、濃縮された高純度のアルミニウムは不純物元素が偏在しない中間部分に精製されることになる。すなわち、ゾーンメルト法に類似する方法を液状の母液２（凝固したアルミニウム塊１１を含む）に対して行うことができるものである。
【０１２７】
また、上述したルーチンを繰り返すことで不純物元素の偏在をより確実なものとすることができるため、より高純度のアルミニウムを安定して精製可能となる。この場合、一つのルーチンの最終段階である第十一の発熱体４１１近傍の母液２の温度が結晶許容温度未満となってから、再び同様の温度勾配を維持したまま第一の発熱体４１近傍の母液２の温度が結晶許容温度以上となるように制御する際には、温度を一気に上昇させることが望ましい。これは、ゾーンメルト法に類似する方法として、常に坩堝６の上部側６ｂから下部側６ａの一方向にかけて同様の温度勾配を維持しつつ温度の高低差を保つことで、包晶系と共晶系の不純物元素を夫々アルミニウム塊１１の両端部側に効率的に移動させ偏在させるためである。
【０１２８】
また、第十一の発熱体４１１近傍の母液２の温度が結晶許容温度未満となる前（凝固前）に、上述したルーチンを繰り返し、最終的に全体を凝固させることも可能である。この場合も、再び同様の温度勾配を維持したまま第一の発熱体４１近傍の母液２の温度が結晶許容温度以上となるように制御する際には、上述と同様の理由によって、温度を一気に上昇させることが望ましい。
【０１２９】
なお、坩堝６の上部側６ｂから下部側６ａ側にかけて順次アルミニウム塊１１を成長させることから、最上段の第一の発熱体４１から下方の発熱体４にかけて順に、アルミニウム塊１１の溶解、凝固に寄与しなくなる。従って、上記処理の進行に伴い、坩堝６の上部側６ｂの発熱体４から順次電源をＯＦＦ状態にしていくことができる。
【０１３０】
次に、坩堝６内の全ての母液２が凝固して母液２全体がアルミニウム棒状結晶体１１ａとなったら、固定されていた支持体８ａを坩堝６の上方に引き上げると共に所定の場所へ移動させ、アルミニウム棒状結晶体１１ａをアルミニウム精製装置１から取り出す。
【０１３１】
取り出したアルミニウム棒状結晶体１１ａは、図１１に示すように、不純物を多く含有する上端部と下端部の各不純物濃縮部１７を切断して、中間部分に形成された高純度の精製アルミニウム部１８を得ることができ、アルミニウムの精製を終了する。
【０１３２】
なお、支持体８ａ直下に残ったアルミニウム棒状結晶体１１ａの一部は、支持体８ａをアルミニウムの融点以上の温度環境に置くことで溶解させ、除去することがきる。また、上述したように、支持体８ａ内部の晶出面９側に加熱部１４である分離用の発熱体１５を配設したものであれば、支持体８ａの晶出面９自体をアルミニウムの結晶許容温度以上の温度にすることで溶解させ、支持体８ａからアルミニウム棒状結晶体を分離することができる。
【０１３３】
次に、第二の実施形態に係るアルミニウム精製装置１ａを用いた第四のアルミニウム精製方法について詳説する。
【０１３４】
[第四のアルミニウム精製方法]
第四のアルミニウム精製方法は、母液２に対して、坩堝６の上部側６ｂから下部側６ａにかけて凝固と溶解を繰り返すように順次結晶許容温度の上下の加熱を繰り返しながら順次結晶許容温度未満とすることで支持体８ａを起点としてアルミニウム塊１１を成長させ、高純度のアルミニウムを精製するものである。
【０１３５】
第四のアルミニウム精製方法においては、上述した第一のアルミニウム精製方法で説明した通り、坩堝６内に母液２を注入し、母液２を結晶許容温度近傍で安定保持させるまでは第一のアルミニウム精製方法と同様の方法であるため説明を省略する。
【０１３６】
まず、坩堝６の上方であって母液２の液面１６近傍に、上方から支持体８ａを降下させ、支持体８ａの底部である晶出面９を母液２中に浸漬させる。なお、本説明においては、降下前の支持体８ａは常温であるものとする。
【０１３７】
これにより、結晶許容温度よりも低い温度の支持体８ａが母液２と接触することで、母液２が凝固し始める。凝固は、核となる複数の初晶が晶出して各々が結晶塊へと成長すると共に、結晶塊の表面、又は結晶塊と結晶塊の間に新たに核となる複数の初晶が晶出して各々が順次結晶塊へと成長する。このように、初晶を起点とした複数の結晶塊の集まりがアルミニウム塊１１となる。従って、本第四のアルミニウム精製方法においては、図５に示すように、支持体８ａの晶出面９側からアルミニウム塊１１が成長していくことになる。
【０１３８】
なお、アルミニウムの精製が終了して、坩堝６内からアルミニウム棒状結晶体１１ａを抜去する直前まで、上述した支持体８ａの位置は原則固定してもよいが、凝固に伴う体積収縮を考慮して下方に調整してもよい。
【０１３９】
また、支持体８ａが有する上述した冷却機能を使用した場合には、使用しない場合に比してアルミニウムの晶出速度を速めることができ、後述する発熱体４１〜１１による母液２の温度や加熱時間の制御と合わせて、凝固を迅速に制御することが可能となる。
【０１４０】
次に、垂直炉５の内周壁にジャケット７を囲繞するように配設された発熱体４１〜１１の最上段の第一の発熱体４１を制御して発熱体近傍の母液２の温度を結晶許容温度未満に制御する。
【０１４１】
これにより、第一の発熱体４１近傍の母液は融点よりも低い温度となり、支持体８ａの晶出面９に成長した結晶塊を起点として母液２が凝固し始め、坩堝６の下部側６ａに向かってアルミニウム塊１１の成長が進んでいく。
【０１４２】
なお、本第四のアルミニウム精製方法においては、母液２中に支持体８ａの晶出面９を浸漬させてから、第一の発熱体４１近傍の母液２の温度が結晶許容温度未満となるように制御しているが、これらが同時であっても、また、逆であっても本発明の要旨の範囲内である。
【０１４３】
上述したように、母液２全体を略同時に凝固させた場合、晶出する球状の結晶塊は通常、中心部に包晶系の不純物元素を、外周部近傍に共晶系の不純物が偏在した状態となり、このような状態の結晶塊の集まりは、不純物元素を満遍なく包含した低純度のアルミニウムとなってしまうため、高純度のアルミニウムを精製することができない。
【０１４４】
また、不純物元素を含有した固体としてのアルミニウムの一部に、融点近傍の温度を印加することで、低温側には包晶系の不純物元素が、高温側には共晶系の不純物元素が移動することが知られている（ゾーンメルト法）。
【０１４５】
本発明は、このような特性を応用するものであり、坩堝６の上部側６ｂから下部側６ａにかけて凝固と溶解を繰り返すように順次結晶許容温度の上下の加熱を繰り返しながら順次結晶許容温度未満としてアルミニウム塊１１を成長させる。すなわち、坩堝６の上部側６ｂから下部側６ａにかけて母液２に局所的な温度勾配を順次持たせることで、温度の低い側に集まる性質を有する包晶系の不純物元素はアルミニウム塊１１の上側に、温度が高い側に集まる性質を有する共晶系の不純物元素は母液２側となるアルミニウム塊１１の下側に偏在するように母液２の温度を制御するものである。従って、高純度のアルミニウムは不純物元素が偏在しない中間部分に精製されることになる。
【０１４６】
本第四のアルミニウム精製方法においては、融点よりも低い温度に制御した第一の発熱体４１近傍の母液２と、それよりも下方の母液２との間で温度勾配が形成されるため、温度の低い側に集まる性質を有する包晶系の不純物元素は、成長するアルミニウム塊１１の上側に、温度が高い側に集まる性質を有する共晶系の不純物元素は母液２側となる下側に偏在させることができる。よって、高純度のアルミニウムを不純物元素が偏在しない中間部分に精製できることになる。
【０１４７】
次に、一定時間経過後に、第二の発熱体４２を第一の発熱体４１と同様に制御して第二の発熱体４２近傍の母液２の温度を第一の発熱体４１と同じ温度となる結晶許容温度未満とし、アルミニウムの晶出量を増していく。なお、母液２の液面１６は、アルミニウムの晶出量が増していくに従い、凝固による体積収縮によってアルミニウム塊１１の先端部近傍に低下していく。
【０１４８】
この場合も、上述したように、包晶系の不純物元素はアルミニウム塊１１の上側に、共晶系の不純物元素は母液２側となる下側に移動することになるが、既に凝固してアルミニウム塊１１となっている部分も含めて不純物元素が移動することになる。
【０１４９】
また、所定時間経過後に、第一の発熱体４１と第二の発熱体４２を再び制御して両発熱体４１，４２近傍の母液２の温度を結晶許容温度以上に制御する。これにより、成長途中のアルミニウム塊１１は、その表面の溶融と共に、内部においては半凝固状態となって包晶系と共晶系の不純物元素が更に移動し易い状態となる。
【０１５０】
更に、一定時間経過後再び、第一の発熱体４１と第二の発熱体４２を制御して両発熱体４１，４２近傍の母液２の温度を結晶許容温度未満に制御することで、更に、不純物元素の移動が促進され、成長途中のアルミニウム塊１１の上下端部側に、包晶系と共晶系の各不純物元素を別々に偏在させることができ、アルミニウム塊１１の中間部分には、更に高純度のアルミニウムを精製することができる。すなわち、本第四のアルミニウム精製方法においては、ゾーンメルト法に類似する方法を、液状の母液２（凝固したアルミニウム塊１１を含む）に対して所定の発熱体４を用いて局所的に実施しつつ全体に対して処理の範囲を順次移動させながら行うことができるものである。
【０１５１】
以上のように、第一・第二の二つの発熱体４１，４２を用いた母液２温度の制御を一つのルーチンとして、母液２全体がアルミニウム塊１１（アルミニウム棒状結晶体１１ａ）を形成するまで当該ルーチンを坩堝６の下部側６ａに向けて進行させる。
【０１５２】
具体的には、第一の発熱体４１の制御を第二の発熱体４２が引き続き同様の制御として実行し、更に、第二の発熱体４２の制御を第三の発熱体４３が新たに担うようにして順次坩堝６の下部側６ａに向けて当該ルーチンを繰り返すことになる。
【０１５３】
以上のような方法を行うことで、母液２とアルミニウム塊１１に対して、坩堝６の上部側６ｂから下部側６ａにかけて局所的な温度勾配を順次形成しつつ凝固と溶解を繰り返しながら、中間部分に高純度のアルミニウムが濃縮されたアルミニウム塊１１を得ることができる。
【０１５４】
なお、本第四のアルミニウム精製方法においては、一つのルーチンで２回の晶出（凝固）と１回の溶解が行われるように構成しているが、精製されるアルミニウムの量や予定する純度、予定する精製時間等によって発熱体４１〜１１の制御回数や制御温度、及び制御時間を変更することで、一つのルーチン内における晶出回数と溶解回数を適宜変更することができる。
【０１５５】
更に、本実施形態においては、一つのルーチンで二つの発熱体４を制御するように構成しているが、精製条件によって発熱体４の制御数を適宜変更することができる。
【０１５６】
本第四のアルミニウム精製方法においては、上述した一連の処理を行うことで高純度のアルミニウムを精製することができるが、不純物元素の偏在をより確実なものとして、更なる高純度化を図るために、一連の処理を複数回行ってもよい。
【０１５７】
なお、坩堝６の上部側６ｂから下部側６ａにかけて順次アルミニウム塊１１を成長させることから、最上段の第一の発熱体４１から下方の発熱体４にかけて順に、アルミニウム塊１１の溶解、凝固に寄与しなくなる。従って、上記処理の進行に伴い、坩堝６の上部側６ｂの発熱体４から順次電源をＯＦＦ状態にしていくことができる。
【０１５８】
次に、坩堝６内の全ての母液２が凝固して母液２全体がアルミニウム棒状結晶体１１ａとなったら、固定されていた支持体８ａを坩堝６の上方に引き上げると共に所定の場所へ移動させ、アルミニウム棒状結晶体１１ａをアルミニウム精製装置１から取り出す。
【０１５９】
取り出したアルミニウム棒状結晶体１１ａは、図１１に示すように、不純物を多く含有する上端部と下端部の各不純物濃縮部１７を切断して、中間部分に形成された高純度の精製アルミニウム部１８を得ることができ、アルミニウムの精製を終了する。
【０１６０】
なお、支持体８ａ直下に残ったアルミニウム棒状結晶体１１ａの一部は、支持体８ａをアルミニウムの融点以上の温度環境に置くことで溶解させ、除去することがきる。また、上述したように、支持体８ａ内部の晶出面９側に加熱部１４である分離用の発熱体１５を配設したものであれば、支持体８ａの晶出面９自体をアルミニウムの結晶許容温度以上の温度にすることで溶解させ、支持体８ａからアルミニウム棒状結晶体を分離することができる。
【０１６１】
次に、第二の実施形態に係るアルミニウム精製装置１ａを用いた第五のアルミニウム精製方法について詳説する。
【０１６２】
[第五のアルミニウム精製方法]
第五のアルミニウム精製方法は、母液２に対して、坩堝６の上部側６ｂから下部側６ａにかけて凝固と溶解を繰り返すように順次結晶許容温度の上下の加熱を繰り返しながら順次結晶許容温度未満としつつ、坩堝６を上方に移動させながら支持体８ａを起点としてアルミニウム塊１１を成長させ、高純度のアルミニウムを精製するものである。
【０１６３】
第五のアルミニウム精製方法においては、上述した第一のアルミニウム精製方法で説明した通り、坩堝６内に母液２を注入し、母液２を結晶許容温度近傍で安定保持させるまでは第一のアルミニウム精製方法と同様の方法であるため説明を省略する。
【０１６４】
まず、坩堝６の上方であって母液２の液面１６近傍に、上方から支持体８ａを降下させ、支持体８ａの底部である晶出面９を母液２中に浸漬させる。なお、本説明においては、降下前の支持体８ａは常温であるものとする。
【０１６５】
これにより、結晶許容温度よりも低い温度の支持体８ａが母液２と接触することで、母液２が凝固し始める。凝固は、核となる複数の初晶が晶出して各々が結晶塊へと成長すると共に、結晶塊の表面、又は結晶塊と結晶塊の間に新たに核となる複数の初晶が晶出して各々が順次結晶塊へと成長する。このように、初晶を起点とした複数の結晶塊の集まりがアルミニウム塊１１となる。従って、本第五のアルミニウム精製方法においては、図５に示すように、支持体８ａの晶出面９側からアルミニウム塊１１が成長していくことになる。
【０１６６】
また、晶出面９が母液２に浸漬した後、所定時間経過後に、母液２を満たした坩堝６を収容するジャケット７と支持体８ａとの上方への移動を開始する。移動速度は、晶出し成長を続けるアルミニウム塊１１の先端部が常に第一の発熱体４１と略同高さとなるように制御することが望ましい。また、アルミニウムの精製が終了して、坩堝６内からアルミニウム棒状結晶体１１ａを抜去する直前まで上述した支持体８ａの位置とジャケット７内の坩堝６との相対位置は略一定に保たれる。すなわち、ジャケット７と支持体８ａは互いの相対位置を保ったまま略一定の速度で上昇することになる。
【０１６７】
また、支持体８ａが有する上述した冷却機能を使用した場合には、使用しない場合に比してアルミニウムの晶出速度を速めることができ、後述する発熱体４１〜１１による母液２の温度や加熱時間の制御と合わせて、凝固を迅速に制御することが可能となる。
【０１６８】
また、晶出面９を母液２に浸漬してから一定時間経過後に、支持体８ａの晶出面９に最も近い第一の発熱体４１を制御して発熱体近傍の母液２の温度を結晶許容温度未満に制御する。
【０１６９】
これにより、第一の発熱体４１近傍の母液は、融点よりも低い温度となり、支持体８ａの晶出面９に成長した結晶塊を起点として母液２が凝固し始め、坩堝６の下部側６ａに向かってアルミニウム塊１１の成長が進んでいく。
【０１７０】
なお、本第五のアルミニウム精製方法においては、母液２中に支持体８ａの晶出面９を浸漬させてから、第一の発熱体４１近傍の母液２の温度が結晶許容温度未満となるように制御しているが、これらが同時であっても、また、逆であっても本発明の要旨の範囲内である。
【０１７１】
上述したように、母液２全体を略同時に凝固させた場合、晶出する球状の結晶塊は通常、中心部に包晶系の不純物元素を、外周部近傍に共晶系の不純物が偏在した状態となり、このような状態の結晶塊の集まりは、不純物元素を満遍なく包含した低純度のアルミニウムとなってしまうため、高純度のアルミニウムを精製することができない。
【０１７２】
また、不純物元素を含有した固体としてのアルミニウムの一部に、融点近傍の温度を印加することで、低温側には包晶系の不純物元素が、高温側には共晶系の不純物元素が移動することが知られている（ゾーンメルト法）。
【０１７３】
本発明は、このような特性を応用するものであり、坩堝６の上部側６ｂから下部側６ａにかけて凝固と溶解を繰り返すように順次結晶許容温度の上下の加熱を繰り返しながら順次結晶許容温度未満としてアルミニウム塊１１を成長させる。すなわち、坩堝６の上部側６ｂから下部側６ａにかけて母液２に局所的な温度勾配を順次持たせることで、温度の低い側に集まる性質を有する包晶系の不純物元素はアルミニウム塊１１の上側に、温度が高い側に集まる性質を有する共晶系の不純物元素は母液２側となるアルミニウム塊１１の下側に偏在するように坩堝６を上昇させながら母液２の温度を制御するものである。従って、高純度のアルミニウムは不純物元素が偏在しない中間部分に精製されることになる。
【０１７４】
本第五のアルミニウム精製方法においては、融点よりも低い温度に制御した支持体８ａの晶出面９近傍の母液２と、それよりも下方の母液２との間で温度勾配が形成されるため、温度の低い側に集まる性質を有する包晶系の不純物元素は、成長するアルミニウム塊１１の上側に、温度が高い側に集まる性質を有する共晶系の不純物元素は母液２側となる下側に偏在させることができる。よって、高純度のアルミニウムを不純物元素が偏在しない中間部分に精製できることになる。
【０１７５】
次に、一定時間経過後に、支持体８ａの晶出面９に２番目に近い第二の発熱体４２を第一の発熱体４１と同様に制御して第二の発熱体４２近傍の母液２の温度を第一の発熱体４１と同じ温度となる結晶許容温度未満とし、アルミニウムの晶出量を増していく。なお、母液２の液面１６は、アルミニウムの晶出量が増していくに従い、凝固による体積収縮によってアルミニウム塊１１の先端部近傍に低下していく。
【０１７６】
この場合も、上述したように、包晶系の不純物元素はアルミニウム塊１１の上側に、共晶系の不純物元素は母液２側となる下側に移動することになるが、既に凝固してアルミニウム塊１１となっている部分も含めて不純物元素が移動することになる。
【０１７７】
また、所定時間経過後に、第一の発熱体４１と第二の発熱体４２を再び制御して両発熱体４１，４２近傍の母液２の温度を結晶許容温度以上に制御する。これにより、成長途中のアルミニウム塊１１は、その表面の溶融と共に、内部においては半凝固状態となって包晶系と共晶系の不純物元素が更に移動し易い状態となる。
【０１７８】
更に、一定時間経過後再び、第一の発熱体４１と第二の発熱体４２を制御して両発熱体４１，４２近傍の母液２の温度を結晶許容温度未満に制御することで、更に、不純物元素の移動が促進され、成長途中のアルミニウム塊１１の上下端部側に、包晶系と共晶系の各不純物元素を別々に偏在させることができ、アルミニウム塊１１の中間部分には、更に高純度のアルミニウムを精製することができる。すなわち、本第五のアルミニウム精製方法においては、ゾーンメルト法に類似する方法を、液状の母液２（凝固したアルミニウム塊１１を含む）に対して所定の発熱体４を用いて局所的に実施しつつ坩堝６を上昇させることで全体に対して処理の範囲を順次移動させながら行うことができるものである。
【０１７９】
また、最下段の第十一の発熱体４１１は、坩堝６の上昇に伴い坩堝６よりも下方に位置することとなり、以降の溶解や晶出に寄与しなくなるので、新たなルーチンの開始時には、順次最下段の発熱体４から上方の発熱体４にかけて順次電源をＯＦＦ状態にしていくことができる。
【０１８０】
以上のように、第一・第二の二つの発熱体４１，４２を用いた母液２温度の制御を一つのルーチンとして、母液２全体がアルミニウム塊１１（アルミニウム棒状結晶体１１ａ）を形成するまで当該ルーチンを坩堝６の下部側６ａに向けて進行させる。
【０１８１】
以上のような方法を行うことで、母液２とアルミニウム塊１１に対して、坩堝６の上部側６ｂから下部側６ａにかけて局所的な温度勾配を順次形成しつつ凝固と溶解を繰り返しながら、中間部分に高純度のアルミニウムが濃縮されたアルミニウム塊１１を得ることができる。
【０１８２】
なお、本第五のアルミニウム精製方法においては、一つのルーチンで２回の晶出（凝固）と１回の溶解が行われるように構成しているが、精製されるアルミニウムの量や予定する純度、予定する精製時間等によって発熱体の制御回数や制御温度、及び制御時間を変更することで、一つのルーチン内における晶出回数と溶解回数を適宜変更することができる。
【０１８３】
更に、本実施形態においては、一つのルーチンで２つの発熱体４１，４２を制御するように構成しているが、精製条件によって発熱体４の制御数を適宜変更することができる。
【０１８４】
本第五のアルミニウム精製方法においては、上述した一連の処理を行うことで高純度のアルミニウムを精製することができるが、不純物元素の偏在をより確実なものとして、更なる高純度化を図るために、一連の処理を複数回行ってもよい。
【０１８５】
次に、坩堝６内の全ての母液２が凝固して母液２全体がアルミニウム棒状結晶体１１ａとなったら、固定されていた支持体８ａを坩堝６の上方に引き上げると共に所定の場所へ移動させ、アルミニウム棒状結晶体１１ａをアルミニウム精製装置１から取り出す。
【０１８６】
取り出したアルミニウム棒状結晶体１１ａは、図１１に示すように、不純物を多く含有する上端部と下端部の各不純物濃縮部１７を切断して、中間部分に形成された高純度の精製アルミニウム部１８を得ることができ、アルミニウムの精製を終了する。
【０１８７】
なお、支持体８ａ直下に残ったアルミニウム棒状結晶体１１ａの一部は、支持体８ａをアルミニウムの融点以上の温度環境に置くことで溶解させ、除去することがきる。また、上述したように、支持体８ａ内部の晶出面９側に加熱部１４である分離用の発熱体１５を配設したものであれば、支持体８ａの晶出面９自体をアルミニウムの結晶許容温度以上の温度にすることで溶解させ、支持体８ａからアルミニウム棒状結晶体を分離することができる。
【０１８８】
[変形例]
次に、上述した第一・第二の実施形態に係るアルミニウム精製装置１，１ａの変形例を説明する。なお、各アルミニウム精製装置１，１ａの構造や効果、精製方法等については、少なくとも第一・第二の実施形態に係るアルミニウム精製装置１，１ａ及びこれらを使用した精製方法と同様であることから、当該部分については同一の符号を付して適宜説明を省略する。
【０１８９】
図１、図４は、本変形例に係るアルミニウム精製装置５０，５０ａを示す断面図であり、図１０は、図１、図４に示すアルミニウム精製装置５０，５０ａのＡ−Ａ断面図である。すなわち、本変形例に係るアルミニウム精製装置５０，５０ａは、坩堝６とジャケット７の外観が、長手方向を上下とした上部開口の略直方体形状とし、垂直炉５の凹部をジャケット７が収容できるように形成したものである。従って、蓋８の形状（図示せず）は、坩堝６を開閉蓋可能なように坩堝６の開口部よりも大きな略直方体形状とし、支持体８ａの先端部の形状（図示せず）は、坩堝６の開口部内に挿通可能なように開口部よりも若干小さな略直方体形状として構成される。また、垂直炉５の内周に配設される発熱体４１〜１１も、上記形状のジャケット７等を囲繞するように配設される。
【０１９０】
以上のように、本変形例に係るアルミニウム精製装置５０，５０ａを構成することで、坩堝６内で晶出して成長するアルミニウム塊１１は略矩形板状となる。これはすなわち、発熱体４１〜１１から坩堝６の中央部に至るまでの距離を短くすることができることより、母液２への熱伝導を良好なものとして、アルミニウム塊１１の内部におけるアルミニウムの純度のばらつきを少なくすることができると共に、精製時間の短縮や電気の消費量の低減等、精製効率を向上させることができる。
【０１９１】
以上、本発明の好ましい実施形態について説明したが、本発明は係る特定の実施形態や変形例に限定されるものではなく、特許請求の範囲に記載された本発明の要旨の範囲内において、種々の変形・変更が可能である。
【０１９２】
以上説明したような第一・第二の実施形態に係るアルミニウム精製装置１，１ａ，５０，５０ａを使用したアルミニウムの各精製方法においては、特に複雑な装置構成を必要とせずに、坩堝６の上部側６ｂから下部側６ａ、又は下部側６ａから上部側６ｂにかけて結晶塊（アルミニウム結晶）を成長させて坩堝６の上部側６ｂから下部側６ａ、又は下部側６ａから上部側６ｂに向けて高純度のアルミニウムを含有したアルミニウム塊１１（アルミニウム棒状結晶体１１ａ）を成長させ、高純度の精製アルミニウム部１８を取り出すことができる。
【０１９３】
また、従来は、固体としてのアルミニウムに対してのみ実施可能であったゾーンメルト法を、ゾーンメルト法に類似する技術の応用として液状のアルミニウムに対しても実施できることになり、極めて効率よく高純度のアルミニウムを精製することができる。
【０１９４】
また、精製処理を複数回行うことでアルミニウムの純度を容易に高めることができるため、所望の純度のアルミニウムを極めて容易に精製することができる。
【０１９５】
また、精製過程において消耗部品が発生せず、また、母液２の撹拌を必要とせず、発熱体４１〜ｎを順次停止することができるので、電気の消費量が少なく、更に、凝固や溶解回数や制御時間等を調整して精製時間を制御しやすいため、高純度のアルミニウムを精製する製造コストを大幅に低減することができる。
【０１９６】
また、坩堝６を閉蓋して密閉する蓋８、又は略密閉する支持体８ａにより、母液２の熱損失が発生し難く、精製条件を安定させることができる。従って、季節変動等による作業環境の温度変化による影響を受け難いと共に、電気の消費量を大幅に低減することができる。
【０１９７】
また、例えば、Ｍｇ等の不純物を１０％程度と非常に多く含んだリサイクルアルミニウムを母液２として使用した場合には、精製アルミニウム部１８と不純物濃縮部１７とをアルミニウム棒状結晶体１１ａにおいて分離して形成することができるため、アルミニウムだけでなく、Ｍｇ等のリサイクル資源を容易に抽出することができる。
【０１９８】
また、第一・第二のアルミニウム精製方法では、支持体８ａを必要とせず、極めて簡易な装置構成にも関わらずアルミニウム精製装置１，５０の発熱体の温度制御のみで高純度のアルミニウムを精製することができる。
【０１９９】
また、第三・四・五のアルミニウム精製方法では、移動可能な支持体８ａの晶出面９にアルミニウム塊１１を成長させるため、アルミニウム棒状結晶体１１ａを坩堝６から抜去する作業が容易である。
【０２００】
また、第五のアルミニウム精製方法においては、ジャケット７と坩堝６とが同時に上方へ移動するため、アルミニウム塊１１は精製が終了するまで坩堝６内に安定して存在する。従って、アルミニウム塊１１を支持するためのピンチロール等が不要であり、精製途中にアルミニウム塊１１が母液に影響を与える事がない。
【符号の説明】
【０２０１】
１    アルミニウム精製装置（第一の実施形態）
１ａ  アルミニウム精製装置（第二の実施形態）
２    母液
４    発熱体
５    垂直炉
６    坩堝
６ａ  坩堝の下部
６ｂ  坩堝の上部
７    ジャケット
８    蓋
８ａ  支持体
９    晶出面
１０    フック体
１１    アルミニウム塊
１１ａ  アルミニウム棒状結晶体
１２    冷却部
１４    加熱部
１７    不純物濃縮部
５０    アルミニウム精製装置（変形例）
５０ａ  アルミニウム精製装置（変形例）
【図１】
2014227586.tif 000003
【図２】
2014227586.tif 000004
【図３】
2014227586.tif 000005
【図４】
2014227586.tif 000006
【図５】
2014227586.tif 000007
【図６】
2014227586.tif 000008
【図７】
2014227586.tif 000009
【図８】
2014227586.tif 000010
【図９】
2014227586.tif 000011
【図１０】
2014227586.tif 000012
【図１１】
2014227586.tif 000013